(57)【要約】【課題】　種々の用途において通常の方法により形成した塗膜、印刷又はフィルム等に対して、従来にない高い光の反射率と極めて高いフロップ性、すなわち、光学的異方性を与え得る高輝度高フロップ性アルミニウム顔料の製造方法を提供する。【解決手段】　平均粒径が２〜２０μｍのアトマイズドアルミニウム粉をアルミニウムの重量に対して１．８〜３０の重量比の摩砕溶媒中で、比重が摩砕溶媒の比重より大きく５以下、直径が４ｍｍ以下の摩砕ボールを、アルミニウムに対して重量比で２〜１００の量で用いて、媒体攪拌ミル又はボールミルによりアルミニウムを摩砕することを含む、平均粒径ｄ50が５〜３５μｍであり、平均厚みｔ（μｍ）に対する平均粒径ｄ50（μｍ）の比が３０〜９０であり、かつ、平均表面粗さＲａが２０ｎｍ以下であり、かつ、表面粗さ曲線の凹凸の平均高さＲｃが８０ｎｍ以下であるアルミニウム顔料の製造方法。【選択図】　なし【特許請求の範囲】
【請求項１】
平均粒径が２〜２０μｍのアトマイズドアルミニウム粉をアルミニウムの重量に対して１．８〜３０の重量比の摩砕溶媒中で、比重が摩砕溶媒の比重より大きく５以下、直径が４ｍｍ以下の摩砕ボールを、アルミニウムに対して重量比で２〜１００の量で用いて、媒体攪拌ミル又はボールミルによりアルミニウムを摩砕することを含む、平均粒径ｄ50が５〜３５μｍであり、平均厚みｔ（μｍ）に対する平均粒径ｄ50（μｍ）の比が３０〜９０であり、かつ、平均表面粗さＲａが２０ｎｍ以下であり、かつ、表面粗さ曲線の凹凸の平均高さＲｃが８０ｎｍ以下であるアルミニウム顔料の製造方法。
【請求項２】
前記摩砕ボールの表面粗さが、玉軸受用鋼球のＪＩＳ−Ｂ−１５０１の表面粗さＲａ（最大）で０．０８μｍ以下である請求項１記載のアルミニウム顔料の製造方法。
【請求項３】
摩砕ボールのアルミニウムに対する重量比が１０〜１００である請求項１記載のアルミニウム顔料の製造方法。
【請求項４】
前記平均表面粗さＲａが１５ｎｍ以下である請求項１記載のアルミニウム顔料の製造方法。
【発明の詳細な説明】
【技術分野】
【０００１】
　本発明は、自動車ボディや部品の高級メタリック塗料、自動車補修用メタリック塗料、家電用メタリック塗料、工業用メタリック塗料等の高級メタリック塗料分野、グラビア印刷、オフセット印刷、スクリーン印刷等の高級メタリック印刷インキ分野、及び、高級メタリック樹脂練り込み分野等に使用されるアルミニウム顔料の製造方法に関する。
　更に詳しくは、本発明は、上記用途において通常の方法により形成した塗膜、印刷又はフィルム等に対し、従来にない高い光の反射率と極めて高いフロップ性、すなわち、光学的異方性を与え得る高輝度高フロップ性アルミニウム顔料の製造方法に関する。
【背景技術】
【０００２】
アルミニウム顔料は、他の顔料にない独特なメタリック感と、下地に対する優れた隠蔽力を併せ持つ顔料として、前述した分野に多用されている。
　近年、自動車ボディ塗装におけるファッション性が重要視されるようになり、自動車の本来的機能と同等以上の価値観で評価されるようになってきた。特にここ数年における自動車ボディ塗装のファッション性の傾向を見ると、従来から根強かった白色やギラギラとした単調なシルバーメタリック調は減少し、光輝度が強く、見る角度によって塗装外観が変化する光学的異方性の強い塗膜の要求が高まってきている。
【０００３】
そのような高い光の反射率を得ることを目的としたアルミニウム顔料又はその製造方法としては以下のようなものがある。
　特許文献１には、高い隠蔽力と高い光の反射率を兼備したアルミニウム顔料が記載されている。また、特許文献２には湿式ボールミル法にてアルミニウム粉の表面を磨き、高い反射率を備えたアルミニウム顔料を得る方法が記載されている。また、特許文献３にはスパークリング効果のすぐれたメタリック塗膜の形成方法などが記載されている。
　さらに、特許文献４には、塗膜に強い光輝感及び優れた外観の塗膜を与えるアルミニウム顔料が記載されている。さらにまた、特許文献５には、ほぼ球形の研磨された金属粉末顔料粒子が開示されている。
しかしながら、何れの技術においても、アルミニウム顔料として、現状の望まれる高い光輝度と高いフロップ性を満足させるものではない。
【０００４】
【特許文献１】特許第２５７５５１６号
【特許文献２】特開昭４９−１４３５８号公報
【特許文献３】特公昭５４−３６６０７号公報
【特許文献４】特開平８−１７００３４号公報
【特許文献５】特表平７−５０９２６６号公報
【発明の開示】
【発明が解決しようとする課題】
【０００５】
　本発明は、高度な光学的特性、特に、高い光輝度及び高いフロップ性を有するアルミニウム顔料を極めて簡便に、かつ再現性よく製造することが可能な製造方法を提供するものである。
【課題を解決するための手段】
【０００６】
上記課題を解決するために、本発明者らは、アルミニウム顔料の基本的物性及び光学的特性、並びに、製造条件の関係について鋭意かつ基礎的に検討を重ねた結果、アルミニウム顔料の平均粒径、アルミニウム顔料の平均厚みに対する平均粒径、及び平均表面粗さを特定の範囲に制御することにより、高い光輝度及び高いフロップ性という光学的特性を発現し得ることを見い出し、本発明を完成するに至った。
【０００７】
　本発明は、平均粒径が２〜２０μｍのアトマイズドアルミニウム粉をアルミニウムの重量に対して１．８〜３０の重量比の摩砕溶媒中で、比重が摩砕溶媒の比重より大きく５以下、直径が４ｍｍ以下の摩砕ボールを、アルミニウムに対して重量比で２〜１００の量で用いて、媒体攪拌ミル又はボールミルによりアルミニウムを摩砕することを含む、平均粒径ｄ50が５〜３５μｍであり、平均厚みｔ（μｍ）に対する平均粒径ｄ50（μｍ）の比が３０〜９０であり、かつ、平均表面粗さＲａが２０ｎｍ以下であり、かつ、表面粗さ曲線の凹凸の平均高さＲｃが８０ｎｍ以下であるアルミニウム顔料の製造方法を提供する。
　さらに、前記摩砕ボールの表面粗さが、玉軸受用鋼球のＪＩＳ−Ｂ−１５０１の表面粗さＲａ（最大）で０．０８μｍ以下である上記製造方法、摩砕ボールのアルミニウムに対する重量比が１０〜１００である上記製造方法、および平均表面粗さＲａが１５ｎｍ以下である上記製造方法を提供する。
【発明の効果】
【０００８】
本発明の製造方法によって得られるアルミニウム顔料は、通常の方法により形成した塗膜、印刷又はフィルム等に対し、従来にない高い光の反射率と極めて高いフロップ性、すなわち、光学的異方性を与え得る高輝度高フロップ性アルミニウム顔料である。
【発明を実施するための最良の形態】
【０００９】
本発明において、アルミニウム顔料の平均粒径ｄ50（μｍ）、平均厚みｔ（μｍ）、水面拡散面積ＷＣＡ（ｍ2 ／ｇ）、平均表面粗さＲａ（ｎｍ）、及び平均高さＲｃ（ｎｍ）は、次のように定義される。
　平均粒径ｄ50（μｍ）は、レーザーミクロンサイザーＬＭＳ−２４（セイシン企業（株）製）を用いて測定することができ、５〜３５μｍである。平均粒径ｄ50は、この範囲内で意図する意匠性に合わせて極細目、細目、中目、粗目又は極粗目として選択すればよい。平均粒径が５μｍ以上のものは、塗膜中で一定方向に配向し易く、また、光の散乱が少なく、望ましい光輝度が発現し易い。また、平均粒径が３５μｍ以下のものは、粒子の大きさが塗膜の膜厚を超えることがないため、粒子の一部が塗膜表面に突出することが少なく、その結果きめ細かいメタリック塗膜を得ることができ実用的である。
【００１０】
　平均厚みｔ（μｍ）は、測定により得られた金属成分１ｇ当たりの水面拡散面積ＷＣＡ（ｍ2 ／ｇ）を用いて下式により算出した値である。
　　　　　ｔ＝０．４／ＷＣＡ
　上記した平均厚みの算出方法は、例えば、Aluminium Paint and Powder, J. D. Edwards & R.I.Wray著、第３版、Reinhold Publishing Corp.New York(1955) の第16〜22頁に記載されている。
【００１１】
　水面拡散面積は、一定の予備処理を行ったのち、ＪＩＳ−Ｋ−５９０６−１９９１に従って求める。なお、ＪＩＳに記載されている水面拡散面積の測定方法はリーフィングタイプの場合のものであるのに対し、本発明のアルミニウム顔料はノンリーフィングタイプである。しかし、本発明における水面拡散面積の測定方法は、試料を５％ステアリン酸のミネラルスピリット溶液で予備処理を行う以外は、全てＪＩＳ−Ｋ−５９０６−１９９１に記載のリーフィングタイプの場合と同様である。試料の予備処理については、塗料原料時報、第１５６号、第２〜１６頁（１９８０．９．１旭化成工業（株）発行）に記載されている。
【００１２】
　本発明でいう平均厚みｔに対する平均粒径ｄ50の比は、ｄ50／ｔで与えられ、いわゆる、アルミニウム顔料の扁平度である（以下、扁平度と呼ぶことがある。）。アルミニウム粉を媒体攪拌ミル又はボールミルで摩砕すると、扁平度は徐々に大きくなり、ある程度まで展延されると粒子は折れ曲がり易くなる。概して、扁平度が２００を超えると粒子にクラックが入りやすくなり折れ曲がり易くなる。本発明のアルミニウム顔料において、扁平度は３０〜９０である。扁平度が９０以下では、アルミニウム顔料表面が平滑であり、該表面での光の散乱が減少し正反射率が増大することにより光輝度が向上し、また、フロップ性も高くなる。また、扁平度が３０以上で、アルミニウム顔料の重要な機能の一つである隠蔽力が維持され、実用に供し得る。
【００１３】
本発明で言う平均表面粗さＲａは、次の方法により算出する。
　アルミニウム顔料の表面形態観察法として、原子間力顕微鏡（以下ＡＦＭと略記する）TMX-2010(Topometrix製）を使用する。前処理として、試料のアルミニウム顔料を過剰のメタノール及びクロロホルムで超音波洗浄後、真空乾燥し、再度アセトンに分散後、Ｓｉウェハー上に滴下し、自然乾燥を行う。ＡＦＭによる表面粗さの定量は、アルミニウム顔料が他のアルミニウム顔料と重なりがないものについて、５μｍ四方の視野につき表面粗さ曲線（表面凹凸のラインプロファイル）を３００スキャンにより測定し、粗さ曲線の算術平均粗さ（基準長さ５μｍ内での標高の絶対値の算術平均）を求める。基準長さは、平均粒径ｄ50によるが、５μｍを基準とする。本願では、算術平均粗さを３視野以上測定し、更に算術平均した値を「平均表面粗さＲａ（ｎｍ）」として定義する。表面粗さの用語については、ＪＩＳ−Ｂ−０６６０：１９９８に基づく。
【００１４】
　本発明のアルミニウム顔料の平均表面粗さＲａは２０ｎｍ以下、好ましくは１５ｎｍ以下である。２０ｎｍ以下の時、表面での光の正反射率が大きいため、極めて優れた光輝度を示すと共にフロップ性も良好であった。
　アルミニウム顔料の表面粗さ曲線の凹凸の平均高さＲｃは、前記で測定した表面粗さ曲線において、表面粗さ曲線の山頂の高さの絶対値の平均値と表面粗さ曲線の谷底の深さの絶対値の平均値の和で表される。具体的には、表面粗さ曲線の算術平均高さを３視野以上測定し、さらにそれらを算術平均した値をいう。
　本発明のアルミニウム顔料の平均高さＲｃは、８０ｎｍ以下であることが好ましい。平均高さＲｃが８０ｎｍ以下であると、極めて優れた高輝度を示すと共にフロップ性も良好であった。
【００１５】
　本発明のアルミニウム顔料の表面は、走査型電子顕微鏡（ＳＥＭ）観察でも、表面の凹凸が少なく、また、表面に極微粉等の付着も少なく、また、粒子の中央から端部に至るまで均一な厚みを有するアルミニウム顔料粒子をかなり多く含む。
本発明のアルミニウム顔料を得るための好ましい製造方法は、特に、媒体攪拌ミル、又は、ボールミルによって原料となるアトマイズドアルミニウム粉を摩砕して製造される。
【００１６】
　ボールミルなどで使用する摩砕ボールの比重は、５以下である。比重が５以下で表面粗さの小さいアルミニウム顔料が得られる。より好ましくは、比重が４以下である。なお、摩砕ボールの比重は、摩砕溶剤の比重より大きいことが望ましい。摩砕溶剤の比重より小さいと、摩砕ボールが溶剤に浮いてしまい摩砕ボール同士のずり応力が得られず摩砕が進まない。
　このような摩砕ボールの材質としては、上記の比重範囲を満たすものであればよく、特に限定されない。例えば、ガラス球、アルミナ球等が使用できる。経済性及び品質の面からは、ガラス球を使用することが望ましい。摩砕ボールの表面粗さは、玉軸受用鋼球のＪＩＳ−Ｂ−１５０１の表面粗さＲａ（最大）で０．０８μｍ（等級Ｇ４０）以下のものが好ましい。更に好ましくは、０．０４μｍ（等級Ｇ２０）以下のものである。
【００１７】
　摩砕ボールの直径は、１〜４ｍｍであることが好ましい。４ｍｍ以下では、摩砕時間が著しく長くなるのを抑制すると共に、摩砕時のミル内の均一性が高くなり好ましい。また、１ｍｍ以上であると、摩砕ボールが個々の運動をせず集団ないしは塊状で運動するために摩砕ボール同士のずり応力が低下し、摩砕が進行しなくなる現象、いわゆるグループモーションの発生を抑制することができる。
　原料となるアトマイズドアルミニウム粉としては、アルミニウム以外の不純物の少ない物が好ましい。アトマイズドアルミウム粉の純度は好ましくは９９．５％以上、より好ましくは、９９．７％以上で、更に好ましくは、９９．８％以上である。
【００１８】
　アトマイズドアルミニウム粉の平均粒径は、２〜２０μｍが好ましく、３〜１２μｍがより好ましい。２μｍ以上でアルミニウム顔料の表面状態及び粒子形状が良好に保たれる。また、２０μｍ以下であると、摩砕によるアルミニウム顔料表面の展延時間も短くてすみ、一方で摩砕ボールによるずり応力の履歴も少なく、展延時間とともに増大する表面の起伏も顕著にならないので好ましい。
　アトマイズドアルミニウム粉の形状としては、球状粉、涙滴状粉のようなものが好ましい。針状粉や不定形粉は、摩砕時のアルミニウム顔料の形状が崩れやすいため好ましくない。
【００１９】
　摩砕溶剤の種類は、特に限定されないが、従来から使用されているミネラルスピリット、ソルベントナフサ等の炭化水素系溶剤や、アルコール系、エーテル系、ケトン系、エステル系等の低粘度の溶剤が使用できる。
　アルミニウム粉の摩砕条件としては、アルミニウム粉のアルミニウムの重量に対する摩砕ボールの重量の比が２〜１００であることが好ましく、１０〜１００がより好ましく、１４〜６５であることがより好ましい。アルミニウム粉のアルミニウム重量に対する摩砕ボールの重量の比が２以上であると、表面粗さの小さいアルミニウム顔料が得られ、光輝度及びフロップ性が高いものが得られ好ましい。また、上記の比が１００以下であると、摩砕時間及び生産性をともに実用的な範囲にとどめることができる。
【００２０】
また、アルミニウム粉のアルミニウムの重量に対する摩砕溶剤の重量の比が、１．８〜３０であることが好ましく、２．６〜１８であることがより好ましい。アルミニウムの重量に対する摩砕溶剤の重量の比が、上記の範囲を超える条件で摩砕した場合には、アルミニウム顔料の隠蔽力は増大するが、反射率が大幅に低下するため好ましくない。これは、ミル内が不均一な状態になるためと推定される。
また、磨砕助剤を使用することもできる。摩砕助剤としては、ノンリーフィング顔料としての特性を示すものであれば、特に限定されるものではないが、通常使用されるオレイン酸、ステアリルアミン等が挙げられ、アルミニウム粉の重量に対し１〜５０重量％の量で使用することが好ましい。
本発明のアルミニウム顔料には、マイカや着色顔料等を併用することも可能である。
【００２１】
以下、本発明の代表的な実施例を示す。なお、実施例及び比較例中で用いた各種物性の測定方法は以下の通りである。
(1) 平均粒径：ｄ50
　レーザーミクロンサイザーＬＭＳ−２４により測定した。測定溶剤としては、ミネラルスピリットを使用した。試料となるアルミニウム顔料は、前処理として２分間の超音波分散を行った。
(2) 平均厚み：ｔ
　まず、アルミニウム顔料１ｇに、５％ステアリン酸のミネラルスピリット溶液を１〜２ｍｌ加えて予備分散した後、石油ベンジン５０ｍｌを加えて混合し、４０〜４５℃で２時間加温後、フィルターで吸引濾過し、パウダー化したもので、水面拡散面積を測定した。この測定値から、下記の式に従って平均厚み：ｔを算出した。
　　　　　　ｔ（μｍ）＝０．４／ＷＣＡ（ｍ2 ／ｇ）
【００２２】
(3) 平均表面粗さ：Ｒａ
原子間力顕微鏡（ＡＦＭ）を用いてアルミニウム顔料の１視野５μｍ四方のラインプロファイル（３００スキャン）を求める。これより算術平均表面粗さを求める。同様の操作を合計３視野以上について行い、それらの算術平均値を求めてＲａとした。
(4) 表面粗さ曲線の凹凸の平均高さ：Ｒｃ
　前記(3) で求めたものと同じラインプロファイルにより、表面粗さ曲線の凹凸の平均高さを求める。同様の操作を合計３視野以上について行い、それらの算術平均を求めてＲｃとした。
【００２３】
(5) 光輝度とフロップ性の評価
（１）塗料・塗膜の作製
　アルミニウム顔料５ｇにアクリックNo. ２０００ＧＬシンナー（関西ペイント（株）製）８ｇを加え、予備分散し、さらに、アクリックNo. ２０２６ＧＬクリアー（関西ペイント（株）製）９７ｇを加え、ペイントシェイカーで１０分震蕩した。得られたシルバーメタリック塗料を、アート紙上に、９ｍｉｌのアプリケーターを用いて塗膜を作製後、室温で乾燥した。
【００２４】
（２）測色
　塗料の研究、No. １１７、第６７〜７２頁（１９８９年、関西ペイント（株）発行）に記載の方法に従って、レーザー式メタリック感測定装置アルコープＬＭＲ−２００（関西ペイント（株）製）を用いて評価した。入射角４５度にレーザー光源が配置され、受光角０度と−３５度に受光器が配置されている光学的条件下で測定した。
　レーザーの反射光のうち、塗膜表面で反射する鏡面反射領域の光を除いて、最大光強度が得られる受光角−３５度でＩＶ値を求めた。ＩＶ値はアルミニウム顔料からの正反射光強度に比例するパラメーターであり、光輝度の大小を表す。
　また、観察角度（受光角）が変化した時の反射光強度の変化度合いを平均反射強度で無次元化してＦＦ値を求めた。ＦＦ値は、アルミニウム顔料の配向度合いに比例するパラメーターであり、顔料のフロップ性の大小を表す。
【００２５】
　　［実施例１］
内径３０ｃｍ、長さ３５ｃｍのボールミル内に、アトマイズドアルミニウム粉（平均粒径６μｍ）２５０ｇ、ミネラルスピリット１．２ｋｇ、及び、オレイン酸２５ｇからなる配合物を充填し、直径３ｍｍのガラスビーズ（比重２．６）１５ｋｇを用い、６０ｒｐｍで１０時間摩砕した。
磨砕終了後、ミル内のスラリーをミネラルスピリットで洗い出し、４００メッシュの振動篩にかけ、通過したスラリーをフィルターで濾過、濃縮し、加熱残分８０％のケーキを得た。得られたケーキを縦型ミキサー内に移し、所定量のソルベントナフサを加え、１５分混合し、加熱残分７５％のアルミニウム顔料を得た。
得られたアルミニウム顔料について、輝度とフロップ性の評価を行った。結果を表１に示す。
【００２６】
　　［実施例２］
原料アトマイズドアルミニウム粉の平均粒径を１０μｍとし、摩砕１５時間とした以外は実施例１と同様の操作を行い、アルミニウム顔料を得た。この顔料について輝度とフロップ性の評価を行った。結果を表１に示す。
　　［実施例３］
原料アトマイズドアルミニウム分の平均粒径を８μｍとし、直径２ｍｍのガラスビーズを用い、表１に示す摩砕ボール、摩砕溶剤及びアルミの重量比で摩砕を６０ｒｐｍで１２時間行った以外は実施例１と同様の操作を行い、アルミニウム顔料を得た。この顔料について輝度とフロップ性の評価を行った。結果を表１に示す。
【００２７】
　　［比較例１］
　　原料アトマイズドアルミニウム粉の平均粒径を３０μｍとしたものを原料として用い、内容量４．９ｌのジャケット付きアトライターを使用した。アトライターの容器内に７ｍｍ〜１３ｍｍのガラスビーズを９ｋｇ、ミネラルスピリット０．９ｋｇ、及びステアリルアミン２０ｇを投入した。アジテーターを２７ｒｐｍで回転させ、その１．５分後に前記アルミニウム原料６００ｇを徐々に投入した。投入完了後５分間そのままの速度にて運転し、以後１００ｒｐｍにてアジテーターを回転し、５時間粉砕した。その後、アトライター内のスラリーをミネラルスピリットで洗い出し、４００メッシュの振動篩にかけ、篩を通過したスラリーをフィルターで濾過、濃縮し、加熱残分７８％のケーキを得た。得られたケーキを縦型ミキサー内に移し、所定量のソルベントナフサを加え１５分間混合し、加熱残分７５％のアルミニウム顔料を得た。
得られたアルミニウム顔料について、輝度とフロップ性の評価を行った。結果を表１に示す。
【００２８】
　　［比較例２］
内径３０ｃｍ、長さ３５ｃｍのボールミル内に、アトマイズドアルミニウム粉（平均粒径２０μｍ）６００ｇ、ミネラルスピリット１．２ｋｇ、及び、ステアリン酸６ｇからなる配合物を充填し、直径４．８ｍｍのスチールボール（比重７．８）を１８ｋｇを用い、６０ｒｐｍで５時間摩砕した。
粉砕終了後、ミル内のスラリーをミネラルスピリットで洗い出し、４００メッシュの振動篩にかけ、通過したスラリーをフィルターで濾過、濃縮し、加熱残分８７％のケーキを得た。得られたケーキを縦型ミキサー内に移し、所定量のソルベントナフサを加え、１５分混合し、加熱残分７５％のアルミニウム顔料を得た。
得られたアルミニウム顔料について、輝度とフロップ性の評価を行った。結果を表１に示す。
【００２９】
　　［比較例３］
内径３０ｃｍ、長さ３５ｃｍのボールミル内に、球状アトマイズドアルミニウム粉（平均粒径１２μｍ、アスペクト比は約１．５：１〜１：１）２５０ｇ、オレイン酸２５０ｇを充填し、直径３．２ｍｍのスチールボール（比重７．８）１ｋｇを用い、６０ｒｐｍで５時間粉砕した。
　粉砕終了後、ミル内容物をミネラルスピリットで洗い出し、４００メッシュの振動篩にかけ、通過したスラリーをフィルターで濾過、濃縮し、加熱残分９５％のアルミニウム顔料を得た。得られた粉末状のアルミニウム顔料について、上記の測定を行った。なお、光輝度とフロップ性の評価における塗料の作製では、上記加熱残分９５％のアルミニウム顔料を、加熱残分７５％に換算した顔料重量にして、シルバーメタリック塗料の配合を行った。
　また、得られたアルミニウム顔料の形状は、フレーク状ではなく、原料のアトマイズドアルミニウム粉の球状に近いものであり、アスペクト比は約２：１より小さいことが、走査型電子顕微鏡観察により認められた。
　形状がフレーク状でないため、水面拡散面積は測定不可能であった。
【００３０】
【表１】
2004124104.tif 000002
【産業上の利用可能性】
【００３１】
本発明の製造方法によって得られるアルミニウム顔料は、自動車用等の油性及び水性メタリック塗料用アルミニウム顔料として有用であり、また、インキ用顔料や、樹脂練り込み用アルミニウム顔料としても有用である。
【図面の簡単な説明】
【００３２】
【図１】本発明（実施例１）の製造方法によって得られたアルミニウム顔料の原子間力顕微鏡（ＡＦＭ）による、粒子の表面形態観察像の写真である。
【図２】比較例１のアルミニウム顔料の原子間力顕微鏡（ＡＦＭ）による、粒子の表面形態観察像の写真である。
【図１】
2004124104.tif 000003
【図２】
2004124104.tif 000004